(57)【要約】      （修正有）【課題】調光による色調変化を抑える。【解決手段】透明な第１透明部材１１と、当該第１透明部材より上に形成された温度応答性分子層１２と、当該第１透明部材より上に設けられた隔壁１４と、当該隔壁の上に設けられ且つ透明な第２透明部材１７と、を備え、当該第１透明部材と当該第２透明部材との間の空間に、互いに非混和性の親水性の液体１５と疎水性の液体１６が充填されており、当該疎水性の液体は、光吸収材料及び／または光反射材料を含み、当該温度応答性分子層は、基準温度未満で親水性であり、当該基準温度以上で疎水性である。【選択図】図２
2020086401.tif 000002
【特許請求の範囲】
【請求項１】
透明な第１透明部材と、
前記第１透明部材より上に形成された温度応答性分子層と、
前記温度応答性分子層より上に設けられている透明な第２透明部材と、
を備え、
前記第１透明部材と前記第２透明部材との間の空間に、互いに非混和性の親水性の液体と疎水性の液体が充填されており、
前記疎水性の液体は、光吸収材料及び／または光反射材料を含み、
前記温度応答性分子層は、基準温度未満で親水性であり、当該基準温度以上で疎水性である
可変遮光体。
【請求項２】
前記温度応答性分子層の一部に溝が形成されるように、前記温度応答性分子層が形成されており、
前記溝に、疎水性の疎水層が設けられている
請求項１に記載の可変遮光体。
【請求項３】
前記温度応答性分子層と前記第１透明部材との間に、透明な疎水性の疎水層が設けられており、
前記温度応答性分子層の一部に前記疎水層が底となる溝が形成されるように、前記温度応答性分子層が前記疎水層の上に形成されている
請求項１に記載の可変遮光体。
【請求項４】
前記第１透明部材は疎水性であるか、または表面が疎水性に改質処理されており、
前記第１透明部材を底とする溝が形成されるように、前記温度応答性分子層が形成されている
請求項１に記載の可変遮光体。
【請求項５】
前記隔壁は疎水性であるか、または前記隔壁の内側面に疎水性の疎水層が設けられているか、前記隔壁の内側面が疎水性に改質処理されている
請求項１に記載の可変遮光体。
【請求項６】
前記疎水性の液体は、可視光領域の光吸収材料及び／または反射材料と、赤外光領域の光吸収材料及び／または反射材料とを含有する
請求項１から５のいずれか一項に記載の可変遮光体。
【請求項７】
前記温度応答性分子層は、温度応答性ポリマーを含み、
前記基準温度は、下限臨界溶液温度である
請求項１から６のいずれか一項に記載の可変遮光体。
【請求項８】
前記第１透明部材より上に設けられた隔壁を備え、
前記第２透明部材は、前記隔壁の上に設けられている
請求項１から７のいずれか一項に記載の可変遮光体。
【請求項９】
透明な第１透明部材と、
前記第１透明部材より上に形成された温度応答性分子層と、
前記温度応答性分子層より上に設けられている透明な第２透明部材と、
を備え、
前記第１透明部材と前記第２透明部材との間の空間に、互いに非混和性の親水性の液体と疎水性の液体が充填されており、
前記親水性の液体は、光吸収材料及び／または光反射材料を含み、
前記温度応答性分子層は、基準温度未満で疎水性であり、当該基準温度以上で親水性である
可変遮光体。
【請求項１０】
前記温度応答性分子層の一部に溝が形成されるように、前記温度応答性分子層が形成されており、
前記溝に、親水性の親水層が設けられている
請求項９に記載の可変遮光体。
【請求項１１】
前記温度応答性分子層と透明な第１透明部材との間に親水性の親水層が設けられており、
前記温度応答性分子層の一部に前記親水層が底となる溝が形成されるように、前記温度応答性分子層が前記親水層の上に形成されている
請求項９に記載の可変遮光体。
【請求項１２】
前記第１透明部材は親水性であるか、または表面が親水性に改質処理されており、
前記第１透明部材を底とする溝が形成されるように、前記温度応答性分子層が形成されている
請求項９に記載の可変遮光体。
【請求項１３】
前記隔壁は親水性であるか、または前記隔壁の内側面に親水性の親水層が設けられているか、前記隔壁の内側面が親水性に改質処理されている
請求項９に記載の可変遮光体。
【請求項１４】
前記親水性の液体は、可視光領域の光吸収材料及び／または反射材料と、赤外光領域の光吸収材料及び／または反射材料とを含有する
請求項９から１３のいずれか一項に記載の可変遮光体。
【請求項１５】
前記温度応答性分子層は、温度応答性ポリマーを含み、
前記基準温度は、上限臨界溶液温度である
請求項９から１４のいずれか一項に記載の可変遮光体。
【請求項１６】
前記第１透明部材より上に設けられた隔壁を更に備え、
前記第２透明部材は、前記隔壁の上に設けられている
請求項９から１５のいずれか一項に記載の可変遮光体。
【請求項１７】
透明な第１透明部材より上に温度応答性分子層を形成する工程と、
前記第１透明部材より上に隔壁を設ける工程と、
前記温度応答性分子層と前記隔壁に囲まれた空間に、互いに非混和性の親水性の液体と疎水性の液体を充填する工程と、
前記隔壁の上に、透明な第２透明部材を設ける工程と、
を有し、
前記疎水性の液体は、光吸収材料及び／または光反射材料を含み、
前記温度応答性分子層は、基準温度未満で親水性であり、当該基準温度以上で疎水性である可変遮光体の製造方法。
【請求項１８】
透明な第１透明部材より上に温度応答性分子層を形成する工程と、
前記第１透明部材より上に隔壁を設ける工程と、
前記温度応答性分子層と前記隔壁に囲まれた空間に、互いに非混和性の親水性の液体と疎水性の液体を充填する工程と、
前記隔壁の上に、透明な第２透明部材を設ける工程と、
を有し、
前記親水性の液体は、光吸収材料及び／または光反射材料を含み、
前記温度応答性分子層は、基準温度未満で疎水性であり、当該基準温度以上で親水性である可変遮光体の製造方法。
【発明の詳細な説明】
【技術分野】
【０００１】
本発明は、可変遮光体及び可変遮光体の製造方法に関する。
【背景技術】
【０００２】
地球温暖化対策として、エネルギーミックスの大幅な変更が必要である。特に化石燃料使用量の大幅削減が強く求められおり、住宅/建物についてもの省エネ化の取り組みが加速してきている。窓からの光/熱の出入りによる損失を制御することで住宅/建物の冷暖房の省エネ効果が期待できる。電力を使用しない遮熱調光制御の方式（以下、パッシブ方式という）として、Ｌｏｗ−Ｅガラスや遮光フィルムを用いるものがある。一方、電力使用する遮熱調光制御（以下、アクティブ方式という）としては、電界駆動型のエレクトロクロミック方式、ガスクロミック方式があるが、省エネ効果が低く、電力を使用しない遮熱調光方式が必要とされている。
【先行技術文献】
【特許文献】
【０００３】
【特許文献１】特許５７６８２５３号公報
【特許文献２】特開２０１３−１５２４４５号公報
【特許文献３】特許３８４９００８号公報
【発明の概要】
【発明が解決しようとする課題】
【０００４】
電力を使用ない方式として、夏季は近赤外線を遮蔽して遮熱調光性を示し、冬季の低温時には近赤外線を透過して熱を取り込むことができ、さらに夏冬通して高い採光性を有する可変遮光シート（または可変遮熱シート）は、酸化バナジウムを用いた方式や液晶ポリマーを用いた方式があるが、透明感(色調)を損なう問題点がある。また、可視光透過率の制御幅を変化させると、赤外線の透過率も同様に変動してしまう課題があり、色調変化の少ない可変遮光シート（または可変遮熱シート）の開発が期待されている。
【０００５】
先行技術文献に開示された可変遮光シート（または可変遮熱シート）として、酸化バナジウムを用いた方式（特許文献１参照）や液晶ポリマーを用いた方式(特許文献２参照)がある。酸化バナジウムを用いた方式（特許文献１参照）の場合、調光すると白濁する。液晶ポリマーを用いた方式(特許文献２参照)では、４００〜４５０ｎｍに吸収波長があるので色調が青色であり、波長ごとに変化率が異なるため、色調が変化してしまう。このように、調光によって色調が変化してしまうという問題がある。
【０００６】
本発明は、上記問題に鑑みてなされたものであり、調光による色調変化を抑えることを可能とする可変遮光体及び可変遮光体の製造方法を提供することを目的とする。
【課題を解決するための手段】
【０００７】
本発明の第１の態様に係る可変遮光体は、透明な第１透明部材と、前記第１透明部材より上に形成された温度応答性分子層と、前記温度応答性分子層より上に設けられている透明な第２透明部材と、を備え、前記第１透明部材と前記第２透明部材との間の空間に、互いに非混和性の親水性の液体と疎水性の液体が充填されており、前記疎水性の液体は、光吸収材料及び／または光反射材料を含み、前記温度応答性分子層は、基準温度未満で親水性であり、当該基準温度以上で疎水性である。
【０００８】
この構成によれば、温度応答性分子層の温度が基準温度未満に下がって温度応答性分子が親水性になれば、光吸収材料及び／または光反射材料を含む疎水性の液体が収縮して、光が可変遮光体を透過することができる。一方、温度応答性分子層の温度が基準温度以上になって温度応答性分子が疎水性になれば、光吸収材料及び／または光反射材料を含む疎水性の液体が、温度応答性分子層に沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
【０００９】
本発明の第２の態様に係る可変遮光体は、第１の態様に係る可変遮光体であって、前記温度応答性分子層の一部に溝が形成されるように、前記温度応答性分子層が形成されており、前記溝に、疎水性の疎水層が設けられている。
【００１０】
この構成によれば、温度応答性分子層の温度が基準温度未満に下がって温度応答性分子が親水性になれば、光吸収材料及び／または光反射材料を含む疎水性の液体が収縮して、溝に設けられた疎水層に凝集することができる。これにより、疎水性の液体を一箇所に凝集させることができるので、光が透過する領域を広くすることができ、光を多く透過させることができる。
【００１１】
本発明の第３の態様に係る可変遮光体は、第１の態様に係る可変遮光体であって、前記温度応答性分子層と前記第１透明部材との間に、透明な疎水性の疎水層が設けられており、前記温度応答性分子層の一部に前記疎水層が底となる溝が形成されるように、前記温度応答性分子層が前記疎水層の上に形成されている。
【００１２】
この構成によれば、温度応答性分子層の温度が基準温度未満に下がって温度応答性分子が親水性になれば、光吸収材料及び／または光反射材料を含む疎水性の液体が収縮して、溝の底に設けられた疎水層に凝集することができる。これにより、疎水性の液体を一箇所に凝集させることができるので、光が透過する領域を広くすることができ、光を多く透過させることができる。
【００１３】
本発明の第４の態様に係る可変遮光体は、第１の態様に係る可変遮光体であって、前記第１透明部材は疎水性であるか、または表面が疎水性に改質処理されており、前記第１透明部材を底とする溝が形成されるように、前記温度応答性分子層が形成されている。
【００１４】
この構成によれば、温度応答性分子層の温度が基準温度未満に下がって温度応答性分子が親水性になれば、光吸収材料及び／または光反射材料を含む疎水性の液体が収縮して、溝の底に設けられた第１透明部材に凝集することができる。これにより、疎水性の液体を一箇所に凝集させることができるので、光が透過する領域を広くすることができ、光を多く透過させることができる。
【００１５】
本発明の第５の態様に係る可変遮光体は、第１の態様に係る可変遮光体であって、前記隔壁は疎水性であるか、または前記隔壁の内側面に疎水性の疎水層が設けられているか、前記隔壁の内側面が疎水性に改質処理されている。
【００１６】
この構成によれば、温度応答性分子層の温度が基準温度未満に下がって温度応答性分子が親水性になれば、光吸収材料及び／または光反射材料を含む疎水性の液体が収縮して、隔壁の内側面または隔壁の内側面に設けられた疎水層の表面に凝集することができる。これにより、疎水性の液体を凝集させることができるので、光が透過する領域を広くすることができ、光を多く透過させることができる。
【００１７】
本発明の第６の態様に係る可変遮光体は、第１から５のいずれかの態様に係る可変遮光体であって、前記疎水性の液体は、可視光領域の光吸収材料及び／または反射材料と、赤外光領域の光吸収材料及び／または反射材料とを含有する。
【００１８】
この構成によれば、可視光領域と赤外光領域とにおいて別々に透過率を制御することを可能である。
【００１９】
本発明の第７の態様に係る可変遮光体は、第１から６のいずれかの態様に係る可変遮光体であって、前記温度応答性分子層は、温度応答性ポリマーを含み、前記基準温度は、下限臨界溶液温度である。
【００２０】
この構成によれば、下限臨界溶液温度を境に、親水性から疎水性に変化する。
【００２１】
本発明の第８の態様に係る可変遮光体は、第１から７のいずれかの態様に係る可変遮光体であって、前記第１透明部材より上に設けられた隔壁を備え、前記第２透明部材は、前記隔壁の上に設けられている。
【００２２】
本発明の第９の態様に係る可変遮光体は、透明な第１透明部材と、前記第１透明部材より上に形成された温度応答性分子層と、前記温度応答性分子層より上に設けられている透明な第２透明部材と、を備え、前記第１透明部材と前記第２透明部材との間の空間に、互いに非混和性の親水性の液体と疎水性の液体が充填されており、前記親水性の液体は、光吸収材料及び／または光反射材料を含み、前記温度応答性分子層は、基準温度未満で疎水性であり、当該基準温度以上で親水性である。
【００２３】
この構成によれば、温度応答性分子層の温度が基準温度未満に下がって温度応答性分子が疎水性になれば、光吸収材料及び／または光反射材料を含む親水性の液体が収縮して、光が可変遮光体を透過することができる。一方、温度応答性分子層の温度が基準温度以上になって温度応答性分子が親水性になれば、光吸収材料及び／または光反射材料を含む親水性の液体が、温度応答性分子層に沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
【００２４】
本発明の第１０の態様に係る可変遮光体は、第９の態様に係る可変遮光体であって、前記温度応答性分子層の一部に溝が形成されるように、前記温度応答性分子層が形成されており、前記溝に、親水性の親水層が設けられている。
【００２５】
この構成によれば、温度応答性分子層は、当該基準温度以上で親水性であるので、図親水性の液体が、温度応答性分子層の表面に沿って延在する。これにより、親水性の液体が光の透過を遮断することができる。一方、温度応答性分子層は、当該基準温度未満で疎水性であるので、光吸収材料及び／または光反射材料を含む親水性の液体が収縮して親水層の上に凝集し、光が可変遮光体を透過することができる。
【００２６】
本発明の第１１の態様に係る可変遮光体は、第９の態様に係る可変遮光体であって、前記温度応答性分子層と透明な第１透明部材との間に親水性の親水層が設けられており、前記温度応答性分子層の一部に前記親水層が底となる溝が形成されるように、前記温度応答性分子層が前記親水層の上に形成されている。
【００２７】
この構成によれば、温度応答性分子層の温度が基準温度未満に下がって温度応答性分子が疎水性になれば、光吸収材料及び／または光反射材料を含む親水性の液体が収縮して、溝の底に設けられた親水層に凝集することができる。これにより、親水性の液体を一箇所に凝集させることができるので、光が透過する領域を広くすることができ、光を多く透過させることができる。
【００２８】
本発明の第１２の態様に係る可変遮光体は、第９の態様に係る可変遮光体であって、前記第１透明部材は親水性であるか、または表面が親水性に改質処理されており、前記第１透明部材を底とする溝が形成されるように、前記温度応答性分子層が形成されている。
【００２９】
この構成によれば、温度応答性分子層の温度が基準温度未満に下がって温度応答性分子が疎水性になれば、光吸収材料及び／または光反射材料を含む親水性の液体が収縮して、溝の底に設けられた第１透明部材に凝集することができる。これにより、親水性の液体を一箇所に凝集させることができるので、光が透過する領域を広くすることができ、光を多く透過させることができる。
【００３０】
本発明の第１３の態様に係る可変遮光体は、第９の態様に係る可変遮光体であって、前記隔壁は親水性であるか、または前記隔壁の内側面に親水性の親水層が設けられているか、前記隔壁の内側面が親水性に改質処理されている。
【００３１】
この構成によれば、温度応答性分子層の温度が基準温度未満に下がって温度応答性分子が疎水性になれば、光吸収材料及び／または光反射材料を含む親水性の液体が収縮して、隔壁の内側面または隔壁に設けられた親水層の表面に凝集することができる。これにより、親水性の液体１５ｂを凝集させることができるので、光が透過する領域を広くすることができ、光を多く透過させることができる。
【００３２】
本発明の第１４の態様に係る可変遮光体は、第９から１３のいずれかの態様に係る可変遮光体であって、前記親水性の液体は、可視光領域の光吸収材料及び／または反射材料と、赤外光領域の光吸収材料及び／または反射材料とを含有する。
【００３３】
この構成によれば、可視光領域と赤外光領域とにおいて別々に透過率を制御することを可能である。
【００３４】
本発明の第１５の態様に係る可変遮光体は、第９から１４のいずれかの態様に係る可変遮光体であって、前記温度応答性分子層は、温度応答性ポリマーを含み、前記基準温度は、上限臨界溶液温度である。
【００３５】
この構成によれば、上限臨界溶液温度を境に、疎水性から親水性に変化する。
【００３６】
本発明の第１６の態様に係る可変遮光体は、第９から１５のいずれかの態様に係る可変遮光体であって、前記第１透明部材より上に設けられた隔壁を更に備え、前記第２透明部材は、前記隔壁の上に設けられている。
【００３７】
本発明の第１７の態様に係る可変遮光体の製造方法は、透明な第１透明部材より上に温度応答性分子層を形成する工程と、前記第１透明部材より上に隔壁を設ける工程と、前記温度応答性分子層と前記隔壁に囲まれた空間に、互いに非混和性の親水性の液体と疎水性の液体を充填する工程と、前記隔壁の上に、透明な第２透明部材を設ける工程と、を有し、前記疎水性の液体は、光吸収材料及び／または光反射材料を含み、前記温度応答性分子層は、基準温度未満で親水性であり、当該基準温度以上で疎水性である。
【００３８】
この構成によれば、第１の態様に係る可変遮光体を製造することができる。
【００３９】
本発明の第１８の態様に係る可変遮光体の製造方法は、透明な第１透明部材より上に温度応答性分子層を形成する工程と、前記第１透明部材より上に隔壁を設ける工程と、前記温度応答性分子層と前記隔壁に囲まれた空間に、互いに非混和性の親水性の液体と疎水性の液体を充填する工程と、前記隔壁の上に、透明な第２透明部材を設ける工程と、を有し、前記親水性の液体は、光吸収材料及び／または光反射材料を含み、前記温度応答性分子層は、基準温度未満で疎水性であり、当該基準温度以上で親水性である。
【００４０】
この構成によれば、第９の態様に係る可変遮光体を製造することができる。
【発明の効果】
【００４１】
本発明の一態様によれば、温度応答性分子層の温度が基準温度未満に下がって温度応答性分子が親水性になれば、光吸収材料及び／または光反射材料を含む疎水性の液体が収縮して、光が可変遮光体を透過することができる。一方、温度応答性分子層の温度が基準温度以上になって温度応答性分子が疎水性になれば、光吸収材料及び／または光反射材料を含む疎水性の液体が、温度応答性分子層に沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
【００４２】
本発明の別の一態様によれば、温度応答性分子層の温度が基準温度未満に下がって温度応答性分子が疎水性になれば、光吸収材料及び／または光反射材料を含む親水性の液体が収縮して、光が可変遮光体を透過することができる。一方、温度応答性分子層の温度が基準温度以上になって温度応答性分子が親水性になれば、光吸収材料及び／または光反射材料を含む親水性の液体が、温度応答性分子層に沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
従来のパッシブ方式では、コストを抑えられるものの、光や熱の出入りを可変にすることができず、従来の電力を使用するアクティブ方式では、光や熱の出入りを可変にすることができるものの、電極及び配線等が必要であるのでコストが上昇し、消費電力が増加するという問題があった。それに対して、本発明の一態様及び別の一態様によれば、光や熱の出入りを可変にすることができ、且つコストを抑え且つ消費電力を抑えることができる。
【図面の簡単な説明】
【００４３】
【図１】第１の実施形態に係る可変遮光体の概略平面図である。
【図２】第１の実施形態において、温度が下限臨界溶液温度以上の場合における、図１のＡ−Ａ断面図である。
【図３】第１の実施形態において、温度が下限臨界溶液温度未満の場合における、図１のＡ−Ａ断面図である。
【図４】第１の実施形態に係る可変遮光体の製造の流れの一例を示すフローチャートである。
【図５】第１の実施形態の変形例１において、温度が下限臨界溶液温度以上の場合における縦断面図である。
【図６】第１の実施形態の変形例１において、温度が下限臨界溶液温度未満の場合における縦断面図である。
【図７】第１の実施形態の変形例１に係る可変遮光体の製造の流れの一例を示すフローチャートである。
【図８】第１の実施形態の変形例２において、温度が下限臨界溶液温度以上の場合における縦断面図である。
【図９】第１の実施形態の変形例２において、温度が下限臨界溶液温度未満の場合における縦断面図である。
【図１０】第１の実施形態の変形例２に係る可変遮光体の製造の流れの一例を示すフローチャートである。
【図１１】第１の実施形態の変形例３において、温度が下限臨界溶液温度以上の場合における縦断面図である。
【図１２】第１の実施形態の変形例３において、温度が下限臨界溶液温度未満の場合における縦断面図である。
【図１３】第１の実施形態の変形例３に係る可変遮光体の製造の流れの一例を示すフローチャートである。
【図１４】第２の実施形態に係る可変遮光体の概略平面図である。
【図１５】第２の実施形態において、温度が下限臨界溶液温度以上の場合における、図１４のＢ−Ｂ断面図である。
【図１６】第２の実施形態において、温度が下限臨界溶液温度未満の場合における、図１４のＢ−Ｂ断面図である。
【図１７】第２の実施形態に係る可変遮光体の製造の流れの一例を示すフローチャートである。
【図１８】第２の実施形態に係る可変遮光体を製造する際の切断方法について説明するための図である。
【図１９】第２の実施形態に係る可変遮光体で、第１透明部材及び第２透明部材が樹脂フィルムの場合の切断方法を説明するための図である。
【図２０】第３の実施形態において、温度が下限臨界溶液温度以上の場合における縦断面図である。
【図２１】第３の実施形態において、温度が下限臨界溶液温度未満の場合における縦断面図である。
【図２２】第３の実施形態に係る可変遮光体の製造の流れの一例を示すフローチャートである。
【発明を実施するための形態】
【００４４】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４５】
図１は、第１の実施形態に係る可変遮光体の概略平面図である。図１に示すように、可変遮光体は、隔壁１４が設けられており、一例として1辺が長さＤ１の正方形の区画に区切られている。
図２は、第１の実施形態において、温度が下限臨界溶液温度以上の場合における、図１のＡ−Ａ断面図である。図３は、第１の実施形態において、温度が下限臨界溶液温度未満の場合における、図１のＡ−Ａ断面図である。図２に示すように、可変遮光体１は、透明な第１透明部材１１と、第１透明部材１１の上に形成された温度応答性分子層１２と、第１透明部材の上に設けられた隔壁１４と、隔壁１４の上に設けられ且つ透明な第２透明部材１７とを備える。温度応答性分子層１２は、例えば、温度応答性ポリマーを含む。この温度応答性ポリマーは、下限臨界溶液温度（Lower Critical Solution Temperature: LCST）を境に、親水性から疎水性に変化し、下限臨界溶液温度未満で親水性で、下限臨界溶液温度以上で疎水性である。
第１透明部材１１と第２透明部材１７との間の空間に、互いに非混和性の親水性の液体１５と疎水性の液体１６が充填されている。疎水性の液体１６は、光吸収材料及び／または光反射材料を含んでいる。
【００４６】
図２に示すように、温度応答性分子層１２の一部に溝Ｇが形成されるように、温度応答性分子層１２が形成されており、当該溝Ｇに、疎水性の疎水層１３が設けられている。溝Ｇは一例して円状であるが、楕円状であっても四角形であってもよい。隔壁の幅の長さＬ２は、溝Ｇの径Ｌ１と長さより短くても同じでも長くてもよい。
【００４７】
この構成によれば、温度応答性分子層１２は、当該基準温度（ここでは一例として下限臨界溶液温度）以上で疎水性であるので、図２に示すように、疎水性の液体１６が、温度応答性分子層１２の表面に沿って延在している。これにより、疎水性の液体が光の透過を遮断することができる。一方、温度応答性分子層１２は、当該基準温度（ここでは一例として下限臨界溶液温度）未満で親水性であるので、図３に示すように、光吸収材料及び／または光反射材料を含む疎水性の液体１６が収縮して疎水層１３の上に凝集し、光が可変遮光体１を透過することができる。
【００４８】
また従来の特許文献３の技術では、可視光透過率の制御幅を変化させると、赤外線の透過率も同様に変動してしまい、可視光透過率上げると赤外線の透過率も上がる。よって、特許文献３の技術には、採光性を向上させると、それに伴い遮熱調光性が低下するという問題がある。それに対して、本実施形態では、疎水性の液体が、可視光領域の光吸収材料及び／または反射材料と、赤外光領域の光吸収材料及び／または反射材料とを含有する。これにより、可視光領域と赤外光領域とにおいて別々に透過率を制御することを可能である。
【００４９】
なお、温度応答性分子層１２の基準温度（ここでは一例として下限臨界溶液温度）以上の際の疎水性は、疎水層１３の疎水性よりも高いことが好ましい。これにより、疎水層１３の上で凝集した疎水性の液体１６が温度応答性分子層１２の上を広がりやすくなるので、遮光の確実性を向上させつつ、遮光する際の疎水性の液体１６が温度応答性分子層１２の上を広がる速度を向上させることができる。
【００５０】
＜材料＞
温度応答性分子層１２の温度応答性ポリマーは、例えばポリイソプロピルアクリルアミドである。
第１透明部材１１及び第２透明部材１７は、例えばガラスまたは樹脂フィルムである。
隔壁１４は、例えばシリコーンレジンである。
親水性の液体１５は、例えば水である。
疎水性の液体１６は、例えばシリコーンオイルである。
疎水性の液体１６に含まれる光吸収材料及び／または光反射材料は例えば、赤外光領域に対しては、セリウム酸化タングステン、可視光領域と赤外光領域は、酸化窒化チタンである。光吸収材料及び／または光反射材料は、セリウム酸化タングステン、ホウ化ランタン、スズ酸化インジウム、アンチモン酸化スズ、酸化窒化チタン、カーボン、酸化鉄のいずれか１つ以上を含むものであってもよい。
【００５１】
以上、第１の実施形態に係る可変遮光体１は、透明な第１透明部材１１と、第１透明部材１１より上に形成された温度応答性分子層１２と、第１透明部材１１より上に設けられた隔壁１４と、隔壁１４の上に設けられ且つ透明な第２透明部材１７と、を備える。第１透明部材１１と第２透明部材１７との間の空間に、互いに非混和性の親水性の液体と疎水性の液体が充填されている。疎水性の液体１６は、光吸収材料及び／または光反射材料を含み、温度応答性分子層１２は、基準温度未満で親水性であり、当該基準温度以上で疎水性である。
【００５２】
この構成によれば、温度応答性分子層１２の温度が基準温度未満に下がって温度応答性分子が親水性になれば、光吸収材料及び／または光反射材料を含む疎水性の液体１６が収縮して、光が可変遮光体を透過することができる。一方、温度応答性分子層１２の温度が基準温度以上になって温度応答性分子が疎水性になれば、光吸収材料及び／または光反射材料を含む疎水性の液体が、温度応答性分子層１２に沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
従来のパッシブ方式では、コストを抑えられるものの、遮光遮熱を可変にすることができず、従来の電力を使用するアクティブ方式では、遮光遮熱を可変にすることができるものの、電極及び配線が必要であるのでコストが上昇し、消費電力が増加するという問題があった。それに対して、第１の実施形態に係る可変遮光体１によれば、遮熱調光を可変にすることができ、且つコストを抑え且つ消費電力を抑えることができる。
【００５３】
また本実施形態では、温度応答性分子層１２の一部に溝が形成されるように、温度応答性分子層１２が形成されており、当該溝Ｇに、疎水性の疎水層１３が設けられている。この構成によれば、温度応答性分子層１２の温度が基準温度（ここでは一例として下限臨界溶液温度）未満に下がって温度応答性分子が親水性になれば、光吸収材料及び／または光反射材料を含む疎水性の液体１６が収縮して、溝Ｇに設けられた疎水層１３に凝集することができる。これにより、疎水性の液体１６を一箇所に凝集させることができるので、光が透過する領域を広くすることができ、光を多く透過させることができる。
【００５４】
＜第１の実施形態に係る可変遮光体の製造方法＞
続いて図４を用いて、第１の実施形態に係る可変遮光体１の製造方法について説明する。図４は、第１の実施形態に係る可変遮光体の製造の流れの一例を示すフローチャートである。
【００５５】
（ステップＳ１１）まず、第１透明部材１１を配置する。
【００５６】
（ステップＳ１２）次に第１透明部材１１の上に疎水層１３を形成する。
【００５７】
（ステップＳ１３）次に疎水層１３を底とする溝Ｇができるように、第１透明部材１１の上に温度応答性分子層１２を形成する。
【００５８】
（ステップＳ１４）次に第１透明部材１１の上に隔壁１４を設ける。
【００５９】
（ステップＳ１５）次に、温度応答性分子層１２と隔壁１４に囲まれた各空間に、互いに非混和性の親水性の液体１５と疎水性の液体１６を充填する。
【００６０】
（ステップＳ１６）次に隔壁１４の上に第２透明部材１７を設ける。
【００６１】
以上、第１の実施形態に係る可変遮光体１の製造方法は、透明な第１透明部材１１の上に温度応答性分子層１２を形成する工程と、第１透明部材１１の上に隔壁１４を設ける工程と、温度応答性分子層１２と隔壁１４に囲まれた空間に、互いに非混和性の親水性の液体と疎水性の液体を充填する工程と、隔壁１４の上に、透明な第２透明部材１７を設ける工程と、を有する。疎水性の液体１６は、光吸収材料及び／または光反射材料を含み、温度応答性分子層１２は、基準温度未満で親水性であり、当該基準温度以上で疎水性である。
【００６２】
第１の実施形態に係る製造方法は、第１透明部材１１の上に疎水性の疎水層１３を形成する工程を更に有し、温度応答性分子層１２を形成する工程において、疎水性の疎水層１３を底とする溝Ｇが形成されるように、温度応答性分子層１２を形成する。この構成によれば、第１の実施形態に係る可変遮光体１を製造することができる。
【００６３】
＜第１の実施形態の変形例１＞
続いて、第１の実施形態の変形例１について説明する。図５は、第1の実施形態の変形例１１において、温度が下限臨界溶液温度以上の場合における縦断面図である。図６は、第１の実施形態の変形例１において、温度が下限臨界溶液温度未満の場合における縦断面図である。
【００６４】
第１の実施形態の変形例１では、第１の実施形態本文の図２及び図３と比べて、可変遮光体１ａは、疎水層１３が取り除かれており、代わりに、温度応答性分子層１２と第１透明部材１１との間に、透明な疎水性の疎水層１８が設けられている。そして、温度応答性分子層１２の一部に当該疎水層１８が底となる溝Ｇが形成されるように、温度応答性分子層１２が疎水層１８の上に形成されている。この構成によれば、温度応答性分子層１２の温度が基準温度（ここでは一例として下限臨界溶液温度）未満に下がって温度応答性分子が親水性になれば、光吸収材料及び／または光反射材料を含む疎水性の液体１６が収縮して、図６に示すように、溝Ｇの底に設けられた疎水層１８に凝集することができる。これにより、疎水性の液体１６を一箇所に凝集させることができるので、光が透過する領域を広くすることができ、光を多く透過させることができる。
【００６５】
＜第１の実施形態の変形例１に係る可変遮光体の製造方法＞
続いて図７を用いて、第１の実施形態の変形例１に係る可変遮光体１ａは、の製造方法について説明する。図７は、第1の実施形態の変形例１に係る可変遮光体の製造の流れの一例を示すフローチャートである。
【００６６】
（ステップＳ２１）まず、第１透明部材１１を配置する。
【００６７】
（ステップＳ２２）次に第１透明部材１１の上に透明な疎水層１８を形成する。
【００６８】
（ステップＳ２３）次に溝Ｇができるように、疎水層１８の上に温度応答性分子層１２を形成する。
【００６９】
（ステップＳ２４）次に第１透明部材１１の上に隔壁１４を設ける。
【００７０】
（ステップＳ２５）次に、温度応答性分子層１２と隔壁１４に囲まれた各空間に、互いに非混和性の親水性の液体１５と疎水性の液体１６を充填する。
【００７１】
（ステップＳ２６）次に隔壁１４の上に第２透明部材１７を設ける。
【００７２】
以上、第１の実施形態の変形例１に係る可変遮光体１ａは、の製造方法は、透明な第１透明部材１１の上に透明な疎水層１８を形成する工程と、溝Ｇができるように、疎水層１８の上に温度応答性分子層１２を形成する工程と、疎水層１８の上に隔壁１４を設ける工程と、温度応答性分子層１２と隔壁１４に囲まれた空間に、互いに非混和性の親水性の液体と疎水性の液体を充填する工程と、隔壁１４の上に、透明な第２透明部材１７を設ける工程と、を有する。疎水性の液体１６は、光吸収材料及び／または光反射材料を含み、温度応答性分子層１２は、基準温度未満で親水性であり、当該基準温度以上で疎水性である。
【００７３】
この構成によれば、第１の実施形態の変形例１に係る可変遮光体１ａを製造することができる。
【００７４】
＜第１の実施形態の変形例２＞
続いて、第１の実施形態の変形例２について説明する。図８は、第1の実施形態の変形例２において、温度が下限臨界溶液温度以上の場合における縦断面図である。図９は、第１の実施形態の変形例２において、温度が下限臨界溶液温度未満の場合における縦断面図である。
【００７５】
第１の実施形態の変形例２では、第１の実施形態本文の図２及び図３と比べて、可変遮光体１ｂは、疎水層１３が取り除かれており、代わりに第１透明部材１１が疎水性である。そして、第１透明部材１１を底とする溝Ｇが形成されるように、温度応答性分子層１２が形成されている。この構成によれば、温度応答性分子層１２の温度が基準温度（ここでは一例として下限臨界溶液温度）未満に下がって温度応答性分子が親水性になれば、光吸収材料及び／または光反射材料を含む疎水性の液体１６が収縮して、図９に示すように、溝Ｇの底に設けられた第１透明部材１１に凝集することができる。これにより、疎水性の液体１６を一箇所に凝集させることができるので、光が透過する領域を広くすることができ、光を多く透過させることができる。
【００７６】
＜第１の実施形態の変形例２に係る可変遮光体の製造方法＞
続いて図１０を用いて、第１の実施形態の変形例２に係る可変遮光体１ｂの製造方法について説明する。図１０は、第1の実施形態の変形例２に係る可変遮光体の製造の流れの一例を示すフローチャートである。
【００７７】
（ステップＳ３１）まず、疎水性の第１透明部材１１を配置する。
【００７８】
（ステップＳ３２）次に第１透明部材１１を底とする溝Ｇができるように、第１透明部材１１の上に温度応答性分子層１２を形成する。
【００７９】
（ステップＳ３３）次に第１透明部材１１の上に隔壁１４を設ける。
【００８０】
（ステップＳ３４）次に、温度応答性分子層１２と隔壁１４に囲まれた各空間に、互いに非混和性の親水性の液体１５と疎水性の液体１６を充填する。
【００８１】
（ステップＳ３５）次に隔壁１４の上に第２透明部材１７を設ける。
【００８２】
以上、第１の実施形態の変形例２に係る可変遮光体１ｂの製造方法は、第１透明部材１１を底とする溝Ｇができるように、第１透明部材１１の上に温度応答性分子層１２を形成する工程と、第１透明部材１１の上に隔壁１４を設ける工程と、温度応答性分子層１２と隔壁１４に囲まれた空間に、互いに非混和性の親水性の液体と疎水性の液体を充填する工程と、隔壁１４の上に、透明な第２透明部材１７を設ける工程と、を有する。疎水性の液体１６は、光吸収材料及び／または光反射材料を含み、温度応答性分子層１２は、基準温度未満で親水性であり、当該基準温度以上で疎水性である。
【００８３】
この構成によれば、第１の実施形態の変形例２に係る可変遮光体１ｂを製造することができる。
【００８４】
なお、第１の実施形態の変形例２では、第１透明部材は疎水性であるとしたが、これに限ったものではなく、第１透明部材１１の表面が疎水性に改質処理されていてもよい。
【００８５】
＜第１の実施形態の変形例３＞
続いて、第１の実施形態の変形例３について説明する。図１１は、第１の実施形態の変形例３において、温度が下限臨界溶液温度以上の場合における縦断面図である。図１２は、第１の実施形態の変形例３において、温度が下限臨界溶液温度未満の場合における縦断面図である。
【００８６】
第１の実施形態の変形例３では、第１の実施形態本文の図２及び図３と比べて、可変遮光体１ｃは、疎水層１３が取り除かれており、代わりに隔壁１４の内側面に疎水性の疎水層１９が設けられている。この構成によれば、温度応答性分子層１２の温度が基準温度（ここでは一例として下限臨界溶液温度）未満に下がって温度応答性分子が親水性になれば、光吸収材料及び／または光反射材料を含む疎水性の液体１６が収縮して、図１２に示すように、疎水層１９の表面に凝集することができる。これにより、疎水性の液体１６を凝集させることができるので、光が透過する領域を広くすることができ、光を多く透過させることができる。
【００８７】
＜第１の実施形態の変形例３に係る可変遮光体の製造方法＞
続いて図１３を用いて、第１の実施形態の変形例３に係る可変遮光体１ｃの製造方法について説明する。図１３は、第１の実施形態の変形例３に係る可変遮光体の製造の流れの一例を示すフローチャートである。
【００８８】
（ステップＳ４１）まず、第１透明部材１１を配置する。
【００８９】
（ステップＳ４２）次に第１透明部材１１の上に温度応答性分子層１２を形成する。
【００９０】
（ステップＳ４３）次に第１透明部材１１の上に、疎水層１９が設けられた隔壁１４を設ける。
【００９１】
（ステップＳ４４）次に、温度応答性分子層１２と隔壁１４に囲まれた各空間に、互いに非混和性の親水性の液体１５と疎水性の液体１６を充填する。
【００９２】
（ステップＳ４５）次に隔壁１４の上に第２透明部材１７を設ける。
【００９３】
以上、第１の実施形態の変形例３に係る可変遮光体１ｂの製造方法は、第１透明部材１１の上に温度応答性分子層１２を形成する工程と、第１透明部材１１の上に、疎水層１９が設けられた隔壁１４を設ける工程と、温度応答性分子層１２と隔壁１４に囲まれた空間に、互いに非混和性の親水性の液体と疎水性の液体を充填する工程と、隔壁１４の上に、透明な第２透明部材１７を設ける工程と、を有する。疎水性の液体１６は、光吸収材料及び／または光反射材料を含み、温度応答性分子層１２は、基準温度未満で親水性であり、当該基準温度以上で疎水性である。
【００９４】
この構成によれば、第１の実施形態の変形例３に係る可変遮光体１ｃを製造することができる。
【００９５】
なお、第１の実施形態の変形例３は、隔壁１４の内側面に疎水性の疎水層１９が設けられているとしたが、これに限ったものではなく、隔壁１４は疎水性であってもよいし、隔壁１４の内側面が疎水性に改質処理されていてもよい。
【００９６】
＜第２の実施形態＞
続いて第２の実施形態について説明する。図１４は、第２の実施形態に係る可変遮光体の概略平面図である。図１の第１の実施形態に係る可変遮光体１に比べて、図１４の第２の実施形態に係る可変遮光体２は、隔壁１４の一部が取り除かれ、温度応答性分子層１２に形成された溝Ｇ（第１の溝ともいう）に加えて、温度応答性分子層１２に新たに溝Ｇ２（第２の溝ともいう）が設けられている。
【００９７】
図１５は、第２の実施形態において、温度が下限臨界溶液温度以上の場合における、図１４のＢ−Ｂ断面図である。図１６は、第２の実施形態において、温度が下限臨界溶液温度未満の場合における、図１４のＢ−Ｂ断面図である。
【００９８】
図１５に示すように、図２及び図３の第１の実施形態に係る可変遮光体１に比べて、隔壁１４の一部が除去され、温度応答性分子層１２に新たに設けられた溝Ｇ２に、親水性の親水層２０が設けられている。隔壁の幅の長さＬ２は、溝Ｇの径Ｌ１と長さより短くても同じでも長くてもよい。溝Ｇ２の幅Ｌ３は、溝Ｇの径Ｌ１より短いことが好ましい。
【００９９】
親水層２０は、アクリル樹脂、スルホン酸塩木基含有樹脂を、ラミネートにより積層することにより形成されてもよい。また、親水層２０は、コロナ放電処理、プラズマ処理または、ＵＶ処理で表面改質して親水性を有するようにされてもよい。また、親水層２０は、アクリル樹脂、スルホン酸塩木基含有樹脂からなる膜をコーティングされて親水性を有するようにしてもよい。
【０１００】
親水層２０の高さは、温度応答性分子層１２の高さと同じであるか、温度応答性分子層１２の高さより高い方が好ましい。これにより、親水層２０が温度応答性分子層１２の延在を止めるストッパの役割を果たすことができる。
【０１０１】
温度応答性分子層１２は、当該基準温度（ここでは一例として下限臨界溶液温度）以上で疎水性であるので、図１５に示すように、疎水性の液体１６が、温度応答性分子層１２の表面に沿って親水層２０の近傍まで延在する。温度応答性分子層１２は、親水層２０があるので、親水層２０が温度応答性分子層１２の延在を止めるストッパの役割を果たす。これにより、疎水性の液体１６が光の透過を遮断することができる。
【０１０２】
一方、温度応答性分子層１２は、当該基準温度（ここでは一例として下限臨界溶液温度）未満で親水性であるので、図１６に示すように、光吸収材料及び／または光反射材料を含む疎水性の液体１６が収縮して疎水層１３の上に凝集し、光が可変遮光体１を透過することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
【０１０３】
この構成により、第１の実施形態に比べて、透過率を制御できない隔壁１４を一部なくし、その分、隔壁１４より幅が狭い親水層２０を設けて、一つの区画における温度応答性分子層１２の端と隣の区画の温度応答性分子層１２の端との距離を短くして、当該基準温度（ここでは一例として下限臨界溶液温度）以上の場合、疎水性の液体１６が延在する領域を広げることによって、遮蔽効果を向上させることができる。
【０１０４】
＜第２実施形態に係る可変遮光体の製造方法＞
続いて図１７を用いて、第２の実施形態に係る可変遮光体２の製造方法について説明する。図１７は、第２の実施形態に係る可変遮光体の製造の流れの一例を示すフローチャートである。
【０１０５】
（ステップＳ５１）まず、第１透明部材１１を配置する。
【０１０６】
（ステップＳ５２）次に第１透明部材１１の上に疎水層１３と親水層２０を形成する。
【０１０７】
（ステップＳ５３）次に疎水層１３を底とする溝Ｇができ且つ親水層２０に隣接するように、第１透明部材１１の上に温度応答性分子層１２を形成する。
【０１０８】
（ステップＳ５４）次に第１透明部材１１の上に隔壁１４を設ける。
【０１０９】
（ステップＳ５５）次に、温度応答性分子層１２と隔壁１４に囲まれた空間に、互いに非混和性の親水性の液体１５と疎水性の液体１６を充填する。
【０１１０】
（ステップＳ５６）次に隔壁１４の上に第２透明部材１７を設ける。
【０１１１】
この構成によれば、第２の実施形態に係る可変遮光体２を製造することができる。
【０１１２】
図１８は、第２の実施形態に係る可変遮光体２を製造する際の切断方法について説明するための図である。図１８のように、複数の可変遮光体２が接続された構造体３０から、切断面ＣＬで、隔壁１４ｂを切断してもよい。可変遮光体２を接続する隔壁１４ｂの幅Ｄ３は、端の隔壁１４の幅Ｄ２より広いことが好ましい。この場合、可変遮光体２の第１透明部材１１及び第２透明部材１７は、ガラスであっても樹脂フィルムであってもよい。
【０１１３】
図１９は、第２の実施形態に係る可変遮光体２で、第１透明部材１１及び第２透明部材１７が樹脂フィルムの場合の切断方法を説明するための図である。図１９に示すように、融着領域Ｒ１を融着し、融着後に切断する。その際、融着領域Ｒ１の面積（融着面積）に応じて、液体の封入量を減らして、融着する。
【０１１４】
＜第３の実施形態＞
続いて第３の実施形態について説明する。図２０は、第３の実施形態において、温度が下限臨界溶液温度以上の場合における縦断面図である。図２１は、第３の実施形態において、温度が下限臨界溶液温度未満の場合における縦断面図である。なお、図２及び図３の第１の実施形態に係る可変遮光体１と同じ構成について同一の符号を付し、その説明を省略する。
【０１１５】
図２及び図３の第１の実施形態に係る可変遮光体１では、温度応答性分子層１２が基準温度（例えば下限臨界溶液温度）未満で親水性であり、当該基準温度（例えば下限臨界溶液温度）以上で疎水性であった。一方、第３の実施形態に係る可変遮光体３では、その反対に、温度応答性分子層１２ｂが基準温度（例えば上限臨界溶液温度）未満で疎水性であり、当該基準温度（例えば上限臨界溶液温度）以上で親水性である。温度応答性分子層１２ｂは、例えば、温度応答性ポリマーを含む。この温度応答性ポリマーは、上限臨界溶液温度(Upper Critical Solution Temperature：UCST)を境に、疎水性から親水性に変化し、上限臨界溶液温度未満で疎水性で、上限臨界溶液温度以上で親水性である。
【０１１６】
このため、図２及び図３の第１の実施形態に係る可変遮光体１では、疎水性の液体１６は、光吸収材料及び／または光反射材料を含んでいたのに対して、第３の実施形態に係る可変遮光体３では、親水性の液体１５ｂが、光吸収材料及び／または光反射材料を含むが、疎水性の液体１６ｂは、光吸収材料及び／または光反射材料を含まない。
【０１１７】
また、図２及び図３の第１の実施形態に係る可変遮光体１における疎水層１３が、第３の実施形態に係る可変遮光体３では、親水層１３ｂに置換されている。すなわち、温度応答性分子層の一部に溝Ｇが形成されるように、温度応答性分子層１２ｂが形成されており、当該溝Ｇに、親水性の親水層１３ｂが設けられている。
【０１１８】
これにより、温度応答性分子層１２ｂは、当該基準温度（ここでは一例として上限臨界溶液温度）以上で親水性であるので、図２０に示すように、親水性の液体１５ｂが、温度応答性分子層１２ｂの表面に沿って延在する。これにより、親水性の液体１５ｂが光の透過を遮断することができる。一方、温度応答性分子層１２ｂは、当該基準温度（ここでは一例として上限臨界溶液温度）未満で疎水性であるので、図２１に示すように、光吸収材料及び／または光反射材料を含む親水性の液体１５ｂが収縮して親水層１３ｂの上に凝集し、光が可変遮光体３を透過することができる。
【０１１９】
また従来の特許文献３の技術では、可視光透過率の制御幅を変化させると、赤外線の透過率も同様に変動してしまい、可視光透過率上げると赤外線の透過率も上がる。よって、特許文献３の技術には、採光性を向上させると、それに伴い遮熱調光性が低下するという問題がある。それに対して、本実施形態では、親水性の液体１５ｂが、可視光領域の光吸収材料及び／または反射材料と、赤外光領域の光吸収材料及び／または反射材料とを含有する。これにより、可視光領域と赤外光領域とにおいて別々に透過率を制御することを可能である。
【０１２０】
なお、温度応答性分子層１２ｂの基準温度（ここでは一例として下限臨界溶液温度）以上の際の親水性は、親水層１３ｂの親水性よりも高いことが好ましい。これにより、親水層１３ｂの上で凝集した親水性の液体１５ｂが温度応答性分子層１２ｂの上を広がりやすくなるので、遮光の確実性を向上させつつ、遮光する際の親水性の液体１５ｂが温度応答性分子層１２ｂの上を広がる速度を向上させることができる。
【０１２１】
以上、第３の実施形態に係る可変遮光体３は、透明な第１透明部材１１と、第１透明部材１１より上に形成された温度応答性分子層１２と、第１透明部材１１より上に設けられた隔壁１４と、隔壁１４の上に設けられ且つ透明な第２透明部材１７と、を備える。第１透明部材１１と第２透明部材１７との間の空間に、互いに非混和性の親水性の液体１５ｂと疎水性の液体１６ｂが充填されている。親水性の液体１５ｂは、光吸収材料及び／または光反射材料を含み、温度応答性分子層１２ｂは、基準温度（例えば上限臨界溶液温度）未満で疎水性であり、当該基準温度（例えば上限臨界溶液温度）以上で親水性である。
【０１２２】
この構成によれば、温度応答性分子層１２ｂの温度が基準温度未満に下がって温度応答性分子が疎水性になれば、光吸収材料及び／または光反射材料を含む親水性の液体１５ｂが収縮して、光が可変遮光体を透過することができる。一方、温度応答性分子層１２ｂの温度が基準温度以上になって温度応答性分子が親水性になれば、光吸収材料及び／または光反射材料を含む親水性の液体１５ｂが、温度応答性分子層１２ｂに沿って広がり、疎水性の液体が光の透過を遮断することができる。これにより、シャッター方式による透過率制御であり、光吸収材料または光反射材料の温度による波長変化を利用した制御ではないため、調光による色調変化を抑えることができる。また、光吸収材料及び／または光反射材料を使用しているため、紫外線による劣化がなく、変色し難い。
【０１２３】
＜第３の実施形態に係る可変遮光体の製造方法＞
続いて図２２を用いて、第３の実施形態に係る可変遮光体３の製造方法について説明する。図２２は、第３の実施形態に係る可変遮光体の製造の流れの一例を示すフローチャートである。
【０１２４】
（ステップＳ６１）まず、第１透明部材１１を配置する。
【０１２５】
（ステップＳ６２）次に第１透明部材１１の上に親水層１３ｂを形成する。
【０１２６】
（ステップＳ６３）次に親水層１３ｂを底とする溝Ｇができるように、第１透明部材１１の上に温度応答性分子層１２を形成する。
【０１２７】
（ステップＳ６４）次に第１透明部材１１の上に隔壁１４を設ける。
【０１２８】
（ステップＳ６５）次に、温度応答性分子層１２ｂと隔壁１４に囲まれた各空間に、互いに非混和性の親水性の液体１５ｂと疎水性の液体１６ｂを充填する。
【０１２９】
（ステップＳ６６）次に隔壁１４の上に第２透明部材１７を設ける。
【０１３０】
以上、第３の実施形態に係る可変遮光体３の製造方法は、透明な第１透明部材１１より上に温度応答性分子層１２ｂを形成する工程と、第１透明部材１１より上に隔壁１４を設ける工程と、温度応答性分子層１２ｂと隔壁１４に囲まれた空間に、互いに非混和性の親水性の液体と疎水性の液体を充填する工程と、隔壁１４の上に、透明な第２透明部材１７を設ける工程と、を有する。親水性の液体１５ｂは、光吸収材料及び／または光反射材料を含み、温度応答性分子層１２ｂは、基準温度（例えば上限臨界溶液温度）未満で疎水性であり、当該基準温度（例えば上限臨界溶液温度）以上で親水性である。
【０１３１】
第３の実施形態に係る製造方法は、第１透明部材１１の上に親水性の親水層１３ｂを形成する工程を更に有し、温度応答性分子層１２ｂを形成する工程において、親水性の親水層１３ｂを底とする溝Ｇが形成されるように、温度応答性分子層１２ｂを形成する。この構成によれば、第３の実施形態に係る可変遮光体３を製造することができる。
【０１３２】
＜第３の実施形態の変形例１＞
なお、第３の実施形態では、溝Ｇに親水層１３ｂを設けるとしたが、これに限ったものではない。親水層１３ｂを設けずに、第１の実施形態の変形例１のように、温度応答性分子層１２ｂと透明な第１透明部材１１との間に親水性の親水層が設けられていてもよい。その場合、温度応答性分子層１２ｂの一部に当該親水層が底となる溝Ｇが形成されるように、温度応答性分子層１２ｂが当該親水層の上に形成されているとよい。
【０１３３】
この構成によれば、温度応答性分子層１２ｂの温度が基準温度未満に下がって温度応答性分子が疎水性になれば、光吸収材料及び／または光反射材料を含む親水性の液体が収縮して、溝Ｇの底に設けられた親水層に凝集することができる。これにより、親水性の液体を一箇所に凝集させることができるので、光が透過する領域を広くすることができ、光を多く透過させることができる。
【０１３４】
＜第３の実施形態の変形例２＞
なお、第３の実施形態では、溝Ｇに親水層１３ｂを設けるとしたが、これに限ったものではない。親水層１３ｂを設けずに、第１の実施形態の変形例２のように、第１透明部材１１は親水性であるか、あるか、または表面が親水性に改質処理されていてもよい。その場合、第１透明部材１１を底とする溝Ｇが形成されるように、温度応答性分子層１２ｂが形成されているとよい。
【０１３５】
この構成によれば、温度応答性分子層１２ｂの温度が基準温度未満に下がって温度応答性分子が疎水性になれば、光吸収材料及び／または光反射材料を含む親水性の液体が収縮して、溝の底に設けられた第１透明部材１１に凝集することができる。これにより、親水性の液体を一箇所に凝集させることができるので、光が透過する領域を広くすることができ、光を多く透過させることができる。
【０１３６】
＜第３の実施形態の変形例３＞
なお、第３の実施形態では、溝Ｇに親水層１３ｂを設けるとしたが、これに限ったものではない。親水層１３ｂを設けずに、第１の実施形態の変形例３のように、隔壁１４は親水性であるか、または隔壁１４の内側面に親水性の親水層が設けられているか、隔壁１４の内側面が親水性に改質処理されていてもよい。
【０１３７】
この構成によれば、温度応答性分子層１２ｂの温度が基準温度未満に下がって温度応答性分子が疎水性になれば、光吸収材料及び／または光反射材料を含む親水性の液体が収縮して、隔壁１４の内側面または隔壁１４に設けられた親水層の表面に凝集することができる。これにより、親水性の液体１５ｂを凝集させることができるので、光が透過する領域を広くすることができ、光を多く透過させることができる。
【０１３８】
各実施形態による可変遮光体は、太陽光の熱に起因する可変遮光体の温度変化を利用して、遮光（及び／または遮熱）を制御するため、住宅、建物の窓ガラスに適応することで、高い省エネ効果が得られる。
【０１３９】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１４０】
１、１ａ、１ｂ、１ｃ、２、３  可変遮光体
１１  第１透明部材
１２、１２ｂ  温度応答性分子層
１３  疎水層
１３ｂ  親水層
１４  隔壁
１５、１５ｂ  親水性の液体
１６、１６ｂ  疎水性の液体
１７  第２透明部材
１８  疎水層
１９  疎水層
２０  親水層
３０  構造体
【図１】
2020086401.tif 000003
【図２】
2020086401.tif 000004
【図３】
2020086401.tif 000005
【図４】
2020086401.tif 000006
【図５】
2020086401.tif 000007
【図６】
2020086401.tif 000008
【図７】
2020086401.tif 000009
【図８】
2020086401.tif 000010
【図９】
2020086401.tif 000011
【図１０】
2020086401.tif 000012
【図１１】
2020086401.tif 000013
【図１２】
2020086401.tif 000014
【図１３】
2020086401.tif 000015
【図１４】
2020086401.tif 000016
【図１５】
2020086401.tif 000017
【図１６】
2020086401.tif 000018
【図１７】
2020086401.tif 000019
【図１８】
2020086401.tif 000020
【図１９】
2020086401.tif 000021
【図２０】
2020086401.tif 000022
【図２１】
2020086401.tif 000023
【図２２】
2020086401.tif 000024